【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
ａ）天然又は合成ポリマー、及び
ｂ）式（Ｉ）、（ＩＩ）又は（ＩＩＩ）
【化１】
2006518402.tif 000001
（式中、
Ｒ1、Ｒ2及びＲ3、又はＹ1、Ｙ2及びＹ3、又はＺ1、Ｚ2及びＺ3は、互いに独立して、
未置換の又は１つ以上のヒドロキシ基によって置換された炭素原子数１ないし２０のアルキル基；
未置換の又は１つ以上のヒドロキシ基によって置換された炭素原子数２ないし２０のアルケニル基；
酸素原子又は硫黄原子によって中断された炭素原子数２ないし２０のアルキル基；
未置換の又は１つ以上の炭素原子数１ないし２０のアルキル基によって置換された炭素原子数３ないし１２のシクロアルキル基；
未置換の又は１つ以上の炭素原子数１ないし２０のアルキル基によって置換された（炭素原子数３ないし１２のシクロアルキル）−炭素原子数１ないし１０のアルキル基；
未置換の又は１つ以上の炭素原子数１ないし２０のアルキル基によって置換されたビス［炭素原子数３ないし１２のシクロアルキル］−炭素原子数１ないし１０のアルキル基；
未置換の又は１つ以上の炭素原子数１ないし２０のアルキル基によって置換された５ないし２０個の炭素原子を有する二環式又は三環式炭化水素基；
未置換の又は炭素原子数１ないし２０のアルキル基、炭素原子数１ないし２０のアルコキシ基、炭素原子数１ないし２０のアルキルアミノ基、ジ（炭素原子数１ないし２０のアルキル）アミノ基、ヒドロキシ基及びニトロ基から選択された１つ以上の基によって置換されたフェニル基；
未置換の又は炭素原子数１ないし２０のアルキル基、炭素原子数３ないし１２のシクロア
ルキル基、フェニル基、炭素原子数１ないし２０のアルコキシ基及びヒドロキシ基から選択された１つ以上の基によって置換されたフェニル−炭素原子数１ないし２０のアルキル基；
未置換の又は１つ以上の炭素原子数１ないし２０のアルキル基によって置換されたフェニルエテニル基；
未置換の又は１つ以上の炭素原子数１ないし２０のアルキル基によって置換されたビフェニル−（炭素原子数１ないし１０のアルキル）基；
未置換の又は１つ以上の炭素原子数１ないし２０のアルキル基によって置換されたナフチル基；
未置換の又は１つ以上の炭素原子数１ないし２０のアルキル基によって置換されたナフチル−炭素原子数１ないし２０のアルキル基；
未置換の又は１つ以上の炭素原子数１ないし２０のアルキル基によって置換されたナフトキシメチル基；
ビフェニレニル基、フルオレニル基、アントリル基；
未置換の又は１つ以上の炭素原子数１ないし２０のアルキル基によって置換された５−ないし６−員の複素環式基；
１つ以上のハロゲン原子を含む炭素原子数１ないし２０の炭化水素基；又は、
トリ（炭素原子数１ないし１０のアルキル）シリル（炭素原子数１ないし１０のアルキル）基を表わすが、
但し、基Ｒ1、Ｒ2及びＲ3、又はＹ1、Ｙ2及びＹ3、又はＺ1、Ｚ2及びＺ3の少なくとも１
つは、
未置換の又は１つ以上のヒドロキシ基によって置換された枝分かれした炭素原子数３ないし２０のアルキル基；
酸素原子又は硫黄原子によって中断された炭素原子数２ないし２０のアルキル基；
未置換の又は１つ以上の炭素原子数１ないし２０のアルキル基によって置換された炭素原子数３ないし１２のシクロアルキル基；
未置換の又は１つ以上の炭素原子数１ないし２０のアルキル基によって置換された（炭素原子数３ないし１２のシクロアルキル）−炭素原子数１ないし１０のアルキル基；
未置換の又は１つ以上の炭素原子数１ないし２０のアルキル基によって置換された５ないし２０個の炭素原子を有する二環式又は三環式炭化水素基；
未置換の又は炭素原子数１ないし２０のアルキル基、炭素原子数１ないし２０のアルコキシ基、炭素原子数１ないし２０のアルキルアミノ基、ジ（炭素原子数１ないし２０のアルキル）アミノ基、ヒドロキシ基及びニトロ基から選択された１つ以上の基によって置換されたフェニル基；
未置換の又は炭素原子数１ないし２０のアルキル基、炭素原子数３ないし１２のシクロアルキル基、フェニル基、炭素原子数１ないし２０のアルコキシ基及びヒドロキシ基から選択された１つ以上の基によって置換されたフェニル−炭素原子数１ないし２０のアルキル基；
未置換の又は１つ以上の炭素原子数１ないし２０のアルキル基によって置換されたビフェニル−（炭素原子数１ないし１０のアルキル）基；
未置換の又は１つ以上の炭素原子数１ないし２０のアルキル基によって置換されたナフチル−炭素原子数１ないし２０のアルキル基；又は、
トリ（炭素原子数１ないし１０のアルキル）シリル（炭素原子数１ないし１０のアルキル）基を表わす。）で表わされる１つ以上の化合物を含む組成物。
【請求項２】
基Ｒ1、Ｒ2及びＲ3、又はＹ1、Ｙ2及びＹ3、又はＺ1、Ｚ2及びＺ3の少なくとも１つが、
枝分かれした炭素原子数３ないし２０のアルキル基、又は、未置換の又は１つ以上の炭素原子数１ないし２０のアルキル基によって置換された炭素原子数３ないし１２のシクロアルキル基を表わす、請求項１記載の組成物。
【請求項３】
前記式（Ｉ）で表わされる化合物が、
１，３，５−トリス［シクロヘキシルカルボニルアミノ］ベンゼン、
１，３，５−トリス［２，２−ジメチルプロピオニルアミノ］ベンゼン、
１，３，５−トリス［４−メチルベンゾイルアミノ］ベンゼン、
１，３，５−トリス［３，４−ジメチルベンゾイルアミノ］ベンゼン、
１，３，５−トリス［３，５−ジメチルベンゾイルアミノ］ベンゼン、
１，３，５−トリス［シクロペンタンカルボニルアミノ］ベンゼン、
１，３，５−トリス［１−アダマンタンカルボニルアミノ］ベンゼン、
１，３，５−トリス［２−メチルプロピオニルアミノ］ベンゼン、
１，３，５−トリス［３，３−ジメチルブチリルアミノ］ベンゼン、
１，３，５−トリス［２−エチルブチリルアミノ］ベンゼン、
１，３，５−トリス［２，２−ジメチルブチリルアミノ］ベンゼン、
１，３，５−トリス［２−シクロヘキシル−アセチルアミノ］ベンゼン、
１，３，５−トリス［３−シクロヘキシル−プロピオニルアミノ］ベンゼン、
１，３，５−トリス［４−シクロヘキシル−ブチリルアミノ］ベンゼン、
１，３，５−トリス［５−シクロヘキシル−バレロイルアミノ］ベンゼン、
１−イソブチリルアミノ−３，５−ビス［ピバロイルアミノ］ベンゼン、
２，２−ジメチルブチリルアミノ−３，５−ビス［ピバロイルアミノ］ベンゼン、
３，３−ジメチルブチリルアミノ−３，５−ビス［ピバロイルアミノ］ベンゼン、
１，３−ビス［イソブチリルアミノ］−５−ピバロイルアミノベンゼン、
１，３−ビス［イソブチリルアミノ］−５−（２，２−ジメチル−ブチリル）アミノベンゼン、
１，３−ビス［イソブチリルアミノ］−５−（３，３−ジメチル−ブチリル）アミノベンゼン、
１，３−ビス［２，２−ジメチルブチリルアミノ］−５−ピバロイルアミノベンゼン、
１，３−ビス［２，２−ジメチルブチリルアミノ］−５−イソブチリルアミノベンゼン、１，３−ビス［２，２−ジメチルブチリルアミノ］−５−（３，３−ジメチルブチリル）−アミノベンゼン、
１，３−ビス［３，３−ジメチルブチリルアミノ］−５−ピバロイルアミノ−ベンゼン、１，３−ビス［３，３−ジメチルブチリルアミノ］−５−イソブチリル−アミノベンゼン、
１，３−ビス［３，３−ジメチルブチリルアミノ］−５−（２，２−ジメチル−ブチリルアミノ）アミノベンゼン又は、
１，３，５−トリス［３−（トリメチルシリル）プロピオニルアミノ］ベンゼン；
前記式（ＩＩ）で表わされる化合物が、
Ｎ−ｔ−ブチル−３，５−ビス−（３−メチルブチリルアミノ）−ベンズアミド、
Ｎ−ｔ−ブチル−３，５−ビス−（ピバロイルアミノ）−ベンズアミド、
Ｎ−ｔ−オクチル−３，５−ビス−（ピバロイルアミノ）−ベンズアミド、
Ｎ−（１，１−ジメチル−プロピル）−３，５−ビス−（ピバロイルアミノ）−ベンズアミド、
Ｎ−（ｔ−オクチル）−３，５−ビス−（イソブチリルアミノ）−ベンズアミド、
Ｎ−（ｔ−ブチル）−３，５−ビス−（ピバロイルアミノ）−ベンズアミド、
Ｎ−（２，３−ジメチル−シクロヘキシル）−３，５−ビス−（ピバロイルアミノ）−ベンズアミド、
Ｎ−ｔ−ブチル−３，５−ビス−（シクロペンタンカルボニルアミノ）−ベンズアミド、Ｎ−（３−メチルブチル）−３，５−ビス−（３−メチルブチリルアミノ）−ベンズアミド、
Ｎ−（３−メチルブチル）−３，５−ビス−（ピバロイルアミノ）−ベンズアミド、
Ｎ−（３−メチルブチル）−３，５−ビス−（４−メチルペンタノイルアミノ）−ベンズアミド、
Ｎ−（３−メチルブチル）−３，５−ビス−（シクロペンタンカルボニルアミノ）−ベンズアミド、
Ｎ−（３−メチルブチル）−３，５−ビス−（シクロヘキサンカルボニルアミノ）−ベンズアミド、
Ｎ−シクロペンチル−３，５−ビス−（３−メチルブチリルアミノ）−ベンズアミド、
Ｎ−シクロペンチル−３，５−ビス−（ピバロイルアミノ）−ベンズアミド、
Ｎ−シクロペンチル−３，５−ビス−（４−メチルペンタノイルアミノ）−ベンズアミド、
Ｎ−シクロペンチル−３，５−ビス−（シクロペンタンカルボニルアミノ）−ベンズアミド、
Ｎ−シクロペンチル−３，５−ビス−（シクロヘキサンカルボニルアミノ）−ベンズアミド、
Ｎ−シクロヘキシル−３，５−ビス−（３−メチルブチリルアミノ）−ベンズアミド、
Ｎ−シクロヘキシル−３，５−ビス−（ピバロイルアミノ）−ベンズアミド、
Ｎ−シクロヘキシル−３，５−ビス−（４−メチルペンタノイルアミノ）−ベンズアミド、
Ｎ−シクロヘキシル−３，５−ビス−（シクロペンタンカルボニルアミノ）−ベンズアミド、
Ｎ−シクロヘキシル−３，５−ビス−（シクロヘキサンカルボニルアミノ）−ベンズアミド、
Ｎ−イソプロピル−３，５−ビス−（ピバロイルアミノ）−ベンズアミド、
Ｎ−イソプロピル−３，５−ビス−（イソブチリルアミノ）−ベンズアミド、
Ｎ−ｔ−ブチル−３，５−ビス−（２，２−ジメチルブチリルアミノ）−ベンズアミド又は、
Ｎ−ｔ−オクチル−３，５−ビス−（２，２−ジメチルブチリルアミノ）−ベンズアミド；
前記式（ＩＩＩ）で表わされる化合物が、
５−ピバロイルアミノ−イソフタル酸Ｎ，Ｎ’−ジ−ｔ−ブチルジアミド、
５−ピバロイルアミノ−イソフタル酸Ｎ，Ｎ’−ジ−ｔ−オクチルジアミド、
５−（２，２−ジメチルブチリルアミノ）−イソフタル酸Ｎ，Ｎ’−ジ−ｔ−ブチルジアミド、
５−（２，２−ジメチルブチリルアミノ）−イソフタル酸Ｎ，Ｎ’−ジ−ｔ−オクチルジアミド、
５−（３−メチルブチリルアミノ）−イソフタル酸Ｎ，Ｎ’−ジ−シクロヘキシルジアミド、
５−（ピバロイルアミノ）−イソフタル酸Ｎ，Ｎ’−ジ−シクロヘキシルジアミド、
５−（シクロペンタンカルボニルアミノ）−イソフタル酸Ｎ，Ｎ’−ジ−シクロヘキシルジアミド、
５−（シクロヘキシルカルボニルアミノ）−イソフタル酸Ｎ，Ｎ’−ジ−シクロヘキシルジアミド、
５−（シクロペンタンカルボニルアミノ）−イソフタル酸Ｎ，Ｎ’−ビス−（２−メチルシクロヘキシル）ジアミド、
５−（シクロヘキサンカルボニルアミノ）−イソフタル酸Ｎ，Ｎ’−ビス−（２−メチルシクロヘキシル）ジアミド、
５−（（１−メチルシクロヘキサンカルボニル）アミノ）−イソフタル酸Ｎ，Ｎ’−ビス−（２−メチルシクロヘキシル）ジアミド又は、
５−（（２−メチルシクロヘキサンカルボニル）アミノ）−イソフタル酸Ｎ，Ｎ’−ビス−（２−メチルシクロヘキシル）ジアミド
である、請求項１記載の組成物。
【請求項４】
Ｒ1、Ｒ2及びＲ3、又はＹ1、Ｙ2及びＹ3、又はＺ1、Ｚ2及びＺ3が、互いに独立して、１
−メチルエチル基、２−メチルプロピル基、１−メチルプロピル基、第三ブチル基、１−メチルブチル基、２−メチルブチル基、３−メチルブチル基、１，１−ジメチルプロピル基、１−エチルプロピル基、第三ブチルメチル基、シクロプロピル基、３−メチルシクロプロピル基、２，２，３，３−テトラメチルシクロプロピル基、シクロペンチル基、シクロペンチルメチル基、２−シクロペンチルエチル基、シクロヘキシル基、シクロヘキシルメチル基、２−シクロヘキシルエチル基、４−第三ブチルシクロヘキシル基、（４−メチルシクロヘキシル）メチル基、
【化２】
2006518402.tif 000002
α−シクロヘキシルベンジル基、３−メチルベンジル基、３，４−ジメトキシベンジル基、４−ビフェニルメチル基、２−ナフチルメチル基、ｍ−トリル基、ｍ−メトキシフェニル基、ｐ−トリル基、４−エチルフェニル基、４−イソプロピルフェニル基、４−第三ブチルフェニル基、２，３−ジメチルフェニル基、２，６−ジメチルフェニル基、２，４−ジメチルフェニル基、３，４−ジメチルフェニル基、３，５−ジメチルフェニル基、３，５−ジ−第三ブチルフェニル基、２，４，６−トリメチルフェニル基又は３，５−ジ−第三ブチル−４−ヒドロキシフェニル基を表わす、請求項１記載の組成物。
【請求項５】
Ｒ1、Ｒ2及びＲ3、又はＹ1、Ｙ2及びＹ3、又はＺ1、Ｚ2及びＺ3が、同一である、請求項
１記載の組成物。
【請求項６】
前記成分ｂ）が、Ｒ1、Ｒ2及びＲ3が第三ブチル基を表わす式（Ｉ）で表わされる化合物
である、請求項１記載の組成物。
【請求項７】
Ｒ1、Ｒ2及びＲ3、又はＹ1、Ｙ2及びＹ3、又はＺ1、Ｚ2及びＺ3が、互いに独立して、枝
分かれした炭素原子数３ないし１０のアルキル基；又は、未置換の又は１、２、３又は４つの炭素原子数１ないし４のアルキル基によって置換された炭素原子数３ないし６のシクロアルキル基を表わす、請求項１記載の組成物。
【請求項８】
ｃ−１）１つ以上の慣用の核剤；
ｃ−２）１つ以上の立体障害性アミン化合物；及び
ｃ−３）１つ以上の潤滑剤
からなる群から選ばれる更なる成分を含む、請求項１記載の組成物。
【請求項９】
前記成分ａ）が合成ポリマーである、請求項１記載の組成物。
【請求項１０】
前記成分ａ）が、ポリプロピレンホモポリマー、ランダムコポリマー、交互又はセグメントコポリマー、ブロックコポリマー、又はポリプロピレンと他の合成ポリマーのブレンドである、請求項１記載の組成物。
【請求項１１】
天然又は合成ポリマーに６２％より小さい曇り度（該曇り度は１．０−１．２ｍｍ厚のプレートで測定される）をもたらす方法であって、該方法は、請求項１で定義された式（Ｉ）、（ＩＩ）又は（ＩＩＩ）で表わされる１つ以上の化合物を天然又は合成ポリマー中に
配合することを含む方法。
【請求項１２】
天然又は合成ポリマーの結晶化温度を増加させるための方法であって、該方法は、請求項１で定義された式（Ｉ）、（ＩＩ）又は（ＩＩＩ）で表わされる１つ以上の化合物を天然又は合成ポリマー中に配合することを含む方法。
【請求項１３】
フィルム、繊維、形材、パイプ、ボトル、タンク又は容器である請求項１記載の組成物から得られる造形品。
【請求項１４】
請求項１記載の組成物から得られる一軸延伸フィルム又は二軸延伸フィルム。
【請求項１５】
１つ以上の層が請求項１記載の組成物を含む多層系。
【請求項１６】
式（ＩＡ）、（ＩＩＡ）又は（ＩＩＩＡ）
【化３】
2006518402.tif 000003
【化４】
2006518402.tif 000004
（式中、
Ｒ1、Ｒ2及びＲ3、又はＹ1、Ｙ2及びＹ3、又はＺ1、Ｚ2及びＺ3は、互いに独立して、炭
素原子数３ないし２０のアルキル基又は１つ以上のヒドロキシ基によって置換された炭素原子数１ないし２０のアルキル基；
未置換の又は１つ以上のヒドロキシ基によって置換された炭素原子数２ないし２０のアルケニル基；
酸素原子又は硫黄原子によって中断された炭素原子数２ないし２０のアルキル基；
未置換の又は１つ以上の炭素原子数１ないし２０のアルキル基によって置換された炭素原子数３ないし１２のシクロアルキル基；
未置換の又は１つ以上の炭素原子数１ないし２０のアルキル基によって置換された（炭素原子数３ないし１２のシクロアルキル）−炭素原子数１ないし１０のアルキル基；
未置換の又は１つ以上の炭素原子数１ないし２０のアルキル基によって置換されたビス［炭素原子数３ないし１２のシクロアルキル］−炭素原子数１ないし１０のアルキル基；未置換の又は１つ以上の炭素原子数１ないし２０のアルキル基によって置換された５ないし２０個の炭素原子を有する二環式又は三環式炭化水素基；
炭素原子数１ないし２０のアルキル基、炭素原子数１ないし２０のアルキルアミノ基、ジ（炭素原子数１ないし２０のアルキル）アミノ基及びヒドロキシ基から選択された１つ以上の基によって置換されたフェニル基（但し、２，３−ジヒドロキシフェニル基は除外される。）；
ｍ−メトキシフェニル基；
未置換の又は炭素原子数１ないし２０のアルキル基、炭素原子数３ないし１２のシクロアルキル基、フェニル基、炭素原子数１ないし２０のアルコキシ基及びヒドロキシ基から選択された１つ以上の基によって置換されたフェニル−炭素原子数１ないし２０のアルキル基；
未置換の又は１つ以上の炭素原子数１ないし２０のアルキル基によって置換されたフェニルエテニル基；
未置換の又は１つ以上の炭素原子数１ないし２０のアルキル基によって置換されたビフェニル−（炭素原子数１ないし１０のアルキル）基；
未置換の又は１つ以上の炭素原子数１ないし２０のアルキル基によって置換されたナフチル基；
未置換の又は１つ以上の炭素原子数１ないし２０のアルキル基によって置換されたナフチル−炭素原子数１ないし２０のアルキル基；
未置換の又は１つ以上の炭素原子数１ないし２０のアルキル基によって置換されたナフトキシメチル基；
ビフェニレニル基、フルオレニル基、アントリル基；
未置換の又は１つ以上の炭素原子数１ないし２０のアルキル基によって置換された５−ないし６−員の複素環式基；
１つ以上のハロゲン原子を含む炭素原子数１ないし２０の炭化水素基；又は、
トリ（炭素原子数１ないし１０のアルキル）シリル（炭素原子数１ないし１０のアルキル）基を表わすが、
但し、
（１）Ｒ2、Ｒ3、Ｙ1、Ｙ2、Ｙ3、Ｚ1、Ｚ2及びＺ3は、互いに独立して、更に、メチル基、エチル基又は２，３−ジヒドロキシフェニル基を表わし、
（２）基Ｒ1、Ｒ2及びＲ3、又はＹ1、Ｙ2及びＹ3、又はＺ1、Ｚ2及びＺ3の少なくとも１
つは、
未置換の又は１つ以上のヒドロキシ基によって置換された枝分かれした炭素原子数３ないし２０のアルキル基；
酸素原子又は硫黄原子によって中断された炭素原子数２ないし２０のアルキル基；
未置換の又は１つ以上の炭素原子数１ないし２０のアルキル基によって置換された炭素原子数３ないし１２のシクロアルキル基；
未置換の又は１つ以上の炭素原子数１ないし２０のアルキル基によって置換された（炭素原子数３ないし１２のシクロアルキル）−炭素原子数１ないし１０のアルキル基；
未置換の又は１つ以上の炭素原子数１ないし２０のアルキル基によって置換された５ないし２０個の炭素原子を有する二環式又は三環式炭化水素基；
未置換の又は炭素原子数１ないし２０のアルキル基、炭素原子数１ないし２０のアルコキシ基、炭素原子数１ないし２０のアルキルアミノ基、ジ（炭素原子数１ないし２０のアルキル）アミノ基、ヒドロキシ基及びニトロ基から選択された１つ以上の基によって置換されたフェニル基；
未置換の又は炭素原子数１ないし２０のアルキル基、炭素原子数３ないし１２のシクロアルキル基、フェニル基、炭素原子数１ないし２０のアルコキシ基及びヒドロキシ基から選択された１つ以上の基によって置換されたフェニル−炭素原子数１ないし２０のアルキル基；
未置換の又は１つ以上の炭素原子数１ないし２０のアルキル基によって置換されたビフェニル−（炭素原子数１ないし１０のアルキル）基；
未置換の又は１つ以上の炭素原子数１ないし２０のアルキル基によって置換されたナフチル−炭素原子数１ないし２０のアルキル基；又は、
トリ（炭素原子数１ないし１０のアルキル）シリル（炭素原子数１ないし１０のアルキル）基を表わし、
（３）化合物、Ｎ−ｔ−ブチル−３，５−ビス−（ピバロイルアミノ）−ベンズアミドが除外される。）で表わされる化合物。
【請求項１７】
基Ｒ1、Ｒ2及びＲ3、又はＹ1、Ｙ2及びＹ3、又はＺ1、Ｚ2及びＺ3の少なくとも１つが、
枝分かれした炭素原子数３ないし２０のアルキル基、又は未置換の又は１つ以上の炭素原子数１ないし２０のアルキル基によって置換された炭素原子数３ないし１２のシクロアルキル基を表わす、請求項１６記載の化合物。
【請求項１８】
Ｒ1、Ｒ2及びＲ3が第三ブチル基を表わす、請求項１６記載の式（ＩＡ）で表わされる化
合物。
【請求項１９】
１，３，５−トリス［シクロヘキシルカルボニルアミノ］ベンゼン、
１，３，５−トリス［２，２−ジメチルプロピオニルアミノ］ベンゼン、
１，３，５−トリス［４−メチルベンゾイルアミノ］ベンゼン、
１，３，５−トリス［３，４−ジメチルベンゾイルアミノ］ベンゼン、
１，３，５−トリス［３，５−ジメチルベンゾイルアミノ］ベンゼン、
１，３，５−トリス［シクロペンタンカルボニルアミノ］ベンゼン、
１，３，５−トリス［１−アダマンタンカルボニルアミノ］ベンゼン、
１，３，５−トリス［２−メチルプロピオニルアミノ］ベンゼン、
１，３，５−トリス［３，３−ジメチルブチリルアミノ］ベンゼン、
１，３，５−トリス［２−エチルブチリルアミノ］ベンゼン、
１，３，５−トリス［２，２−ジメチルブチリルアミノ］ベンゼン、
１，３，５−トリス［２−シクロヘキシル−アセチルアミノ］ベンゼン、
１，３，５−トリス［３−シクロヘキシル−プロピオニルアミノ］ベンゼン、
１，３，５−トリス［４−シクロヘキシル−ブチリルアミノ］ベンゼン、
１，３，５−トリス［５−シクロヘキシル−バレロイルアミノ］ベンゼン、
１−イソブチリルアミノ−３，５−ビス［ピバロイルアミノ］ベンゼン、
２，２−ジメチルブチリルアミノ−３，５−ビス［ピバロイルアミノ］ベンゼン、
３，３−ジメチルブチリルアミノ−３，５−ビス［ピバロイルアミノ］ベンゼン、
１，３−ビス［イソブチリルアミノ］−５−ピバロイルアミノベンゼン、
１，３−ビス［イソブチリルアミノ］−５−（２，２−ジメチル−ブチリル）アミノベンゼン、
１，３−ビス［イソブチリルアミノ］−５−（３，３−ジメチル−ブチリル）アミノベンゼン、
１，３−ビス［２，２−ジメチルブチリルアミノ］−５−ピバロイルアミノベンゼン、
１，３−ビス［２，２−ジメチルブチリルアミノ］−５−イソブチリルアミノベンゼン、
１，３−ビス［２，２−ジメチルブチリルアミノ］−５−（３，３−ジメチルブチリル）−アミノベンゼン、
１，３−ビス［３，３−ジメチルブチリルアミノ］−５−ピバロイルアミノ−ベンゼン、１，３−ビス［３，３−ジメチルブチリルアミノ］−５−イソブチリル−アミノベンゼン、
１，３−ビス［３，３−ジメチルブチリルアミノ）−５−（２，２−ジメチル−ブチリルアミノ）アミノベンゼン、
１，３，５−トリス［３−（トリメチルシリル）プロピオニルアミノ］ベンゼン、
Ｎ−ｔ−ブチル−３，５−ビス−（３−メチルブチリルアミノ）−ベンズアミド、
Ｎ−ｔ−オクチル−３，５−ビス−（ピバロイルアミノ）−ベンズアミド、
Ｎ−（１，１−ジメチル−プロピル）−３，５−ビス−（ピバロイルアミノ）−ベンズアミド、
Ｎ−（ｔ−オクチル）−３，５−ビス−（イソブチリルアミノ）−ベンズアミド、
Ｎ−（ｔ−ブチル）−３，５−ビス−（ピバロイルアミノ）−ベンズアミド、
Ｎ−（２，３−ジメチル−シクロヘキシル）−３，５−ビス−（ピバロイルアミノ）−ベンズアミド、
Ｎ−ｔ−ブチル−３，５−ビス−（シクロペンタンカルボニルアミノ）−ベンズアミド、Ｎ−（３−メチルブチル）−３，５−ビス−（３−メチルブチリルアミノ）−ベンズアミド、
Ｎ−（３−メチルブチル）−３，５−ビス−（ピバロイルアミノ）−ベンズアミド、
Ｎ−（３−メチルブチル）−３，５−ビス−（４−メチルペンタノイルアミノ）−ベンズアミド、
Ｎ−（３−メチルブチル）−３，５−ビス−（シクロペンタンカルボニルアミノ）−ベンズアミド、
Ｎ−（３−メチルブチル）−３，５−ビス−（シクロヘキサンカルボニルアミノ）−ベンズアミド、
Ｎ−シクロペンチル−３，５−ビス−（３−メチルブチリルアミノ）−ベンズアミド、
Ｎ−シクロペンチル−３，５−ビス−（ピバロイルアミノ）−ベンズアミド、
Ｎ−シクロペンチル−３，５−ビス−（４−メチルペンタノイルアミノ）−ベンズアミド、
Ｎ−シクロペンチル−３，５−ビス−（シクロペンタンカルボニルアミノ）−ベンズアミド、
Ｎ−シクロペンチル−３，５−ビス−（シクロヘキサンカルボニルアミノ）−ベンズアミド、
Ｎ−シクロヘキシル−３，５−ビス−（３−メチルブチリルアミノ）−ベンズアミド、
Ｎ−シクロヘキシル−３，５−ビス−（ピバロイルアミノ）−ベンズアミド、
Ｎ−シクロヘキシル−３，５−ビス−（４−メチルペンタノイルアミノ）−ベンズアミド、
Ｎ−シクロヘキシル−３，５−ビス−（シクロペンタンカルボニルアミノ）−ベンズアミド、
Ｎ−シクロヘキシル−３，５−ビス−（シクロヘキサンカルボニルアミノ）−ベンズアミド、
Ｎ−イソプロピル−３，５−ビス−（ピバロイルアミノ）−ベンズアミド、
Ｎ−イソプロピル−３，５−ビス−（イソブチリルアミノ）−ベンズアミド、
Ｎ−ｔ−ブチル−３，５−ビス−（２，２−ジメチルブチリルアミノ）−ベンズアミド、Ｎ−ｔ−オクチル−３，５−ビス−（２，２−ジメチルブチリルアミノ）−ベンズアミド、
５−ピバロイルアミノ−イソフタル酸Ｎ，Ｎ’−ジ−ｔ−ブチルジアミド、
５−ピバロイルアミノ−イソフタル酸Ｎ，Ｎ’−ジ−ｔ−オクチルジアミド、
５−（２，２−ジメチルブチリルアミノ）−イソフタル酸Ｎ，Ｎ’−ジ−ｔ−ブチルジア
ミド、
５−（２，２−ジメチルブチリルアミノ）−イソフタル酸Ｎ，Ｎ’−ジ−ｔ−オクチルジアミド、
５−（３−メチルブチリルアミノ）−イソフタル酸Ｎ，Ｎ’−ジ−シクロヘキシルジアミド、
５−（ピバロイルアミノ）−イソフタル酸Ｎ，Ｎ’−ジ−シクロヘキシルジアミド、
５−（シクロペンタンカルボニルアミノ）−イソフタル酸Ｎ，Ｎ’−ジ−シクロヘキシルジアミド、
５−（シクロヘキシルカルボニルアミノ）−イソフタル酸Ｎ，Ｎ’−ジ−シクロヘキシルジアミド、
５−（シクロペンタンカルボニルアミノ）−イソフタル酸Ｎ，Ｎ’−ビス−（２−メチルシクロヘキシル）ジアミド、
５−（シクロヘキサンカルボニルアミノ）−イソフタル酸Ｎ，Ｎ’−ビス−（２−メチルシクロヘキシル）ジアミド、
５−（（１−メチルシクロヘキサンカルボニル）アミノ）−イソフタル酸Ｎ，Ｎ’−ビス−（２−メチルシクロヘキシル）ジアミド、又は
５−（（２−メチルシクロヘキサンカルボニル）アミノ）−イソフタル酸Ｎ，Ｎ’−ビス−（２−メチルシクロヘキシル）ジアミドである、請求項１６記載の式（ＩＡ）、（ＩＩＡ）又は（ＩＩＩＡ）で表わされる化合物。
【請求項２０】
請求項１６で定義された式（ＩＡ）、（ＩＩＡ）又は（ＩＩＩＡ）で表わされる化合物、及び立体障害性アミン化合物又は潤滑剤を含む混合物。